(57)【要約】【課題】ＴＳ×（Ｅｌ×λ）１／２の値が３００００以上を示す、優れた伸びおよび伸びフランジ性を有する二相型高張力鋼板およびその製造方法を提供する。【解決手段】質量％で、Ｃ：０．０３〜０．２０％、Ｓｉ：２％以下、Ｍｎ：０．５〜３％、Ｐ：０．１０％以下、Ｓ：０．０１％以下、Ｓｏｌ．Ａｌ：０．０１〜０．１％、Ｎ：０．００５％以下、Ｃｒ：１％以下、Ｍｏ：１％以下を含有し、残部が鉄および不可避的不純物からなり、マルテンサイトの平均結晶粒径が２μｍ以下、フェライトの平均結晶粒径が２μｍ以下であり、マルテンサイトの体積率が２０％以上６０％未満である。【選択図】    なし【特許請求の範囲】
【請求項１】
質量％で、Ｃ：０．０３〜０．２０％、Ｓｉ：２％以下、Ｍｎ：０．５〜３％、Ｐ：０．１０％以下、Ｓ：０．０１％以下、Ｓｏｌ．Ａｌ：０．０１〜０．１％、Ｎ：０．００５％以下、Ｃｒ：１％以下、Ｍｏ：１％以下を含有し、残部が鉄および不可避的不純物からなり、マルテンサイトの平均結晶粒径が２μｍ以下、フェライトの平均結晶粒径が２μｍ以下であり、マルテンサイトの体積率が２０％以上６０％未満であることを特徴とする伸びおよび伸びフランジ性に優れた二相型高張力鋼板。
【請求項２】
請求項１記載の成分組成の鋼を溶製し、これを熱間圧延後、Ａｅ１点以上Ａｅ３点以下の温度で１０秒以上保持し、Ａｒ１点以上から３００℃までを、冷却速度１００℃／秒以上で急冷する熱処理を少なくとも１回施し、さらにＡｅ１点以上Ａｅ３点以下の温度域で１０秒以上保持し、Ａｒ１点以上から３００℃までを、冷却速度１００℃／秒以上で急冷し、マルテンサイトの平均結晶粒径を２μｍ以下、フェライトの平均結晶粒径を２μｍ以下とし、マルテンサイトの体積率が２０％以上６０％未満の組織とすることを特徴とする、伸びおよび伸びフランジ性に優れた二相型高張力鋼板の製造方法。
【請求項３】
請求項１記載の成分組成の鋼を溶製し、これを熱間圧延し、さらに冷間圧延した後に、Ａｅ１点以上Ａｅ３点以下の温度で１０秒以上保持し、Ａｒ１点以上から３００℃までを、冷却速度１００℃／秒以上で急冷する熱処理を少なくとも１回施し、さらにＡｅ１点以上Ａｅ３点以下の温度域で１０秒以上保持し、Ａｒ１点以上から３００℃までを、冷却速度１００℃／秒以上で急冷し、マルテンサイトの平均結晶粒径を２μｍ以下、フェライトの平均結晶粒径を２μｍ以下とし、マルテンサイトの体積率が２０％以上６０％未満の組織とすることを特徴とする、伸びおよび伸びフランジ性に優れた二相型高張力鋼板の製造方法。
【発明の詳細な説明】
【０００１】
【発明の属する技術分野】
本発明は、優れた伸びおよび伸びフランジ加工性が要求される自動車用部品の強度部材に好適な、鋼板およびその製造方法に関する。
【０００２】
【従来の技術】
近時、自動車の安全性向上および車体重量の軽量化のため、自動車部品への高強度薄鋼板の使用が検討されている。自動車構造部材用鋼板はプレス成形されるため、伸び、伸びフランジ加工性等の特性が求められる。しかし、伸びを向上させる方法と伸びフランジ成形性を向上させる方法は相反する関係にあり、両者を同時に改善することは困難とされてきた。
【０００３】
従来の伸びフランジ性の向上の方法について以下の先行文献を例にあげて説明する。特許文献１および特許文献２には、伸びフランジ加工性を考慮した、引張強度７８０ＭＰａ以上の高強度鋼板およびその製造方法が開示されている。これらの特許文献１，２には、平均結晶粒径５．０μｍ以下の微細ベイナイトを８０％以上の分率で含む組織とすることで、加工性に優れることが開示されている。しかし、特許文献１，２の鋼の金属組織はベイナイトを主相とするものであり、フェライト・マルテンサイトの二相を対象とするものではない。
【０００４】
特許文献３には、局部伸び、すなわち伸びフランジ性が優れた高強度鋼板の製造方法が開示されている。この特許文献３の方法によれば、３５０〜６００℃の範囲の温度にて過時効処理を行うと、フェライト相と低温変態生成相の硬度比が小さくなるので局部伸びが改善される。しかし、特許文献３の方法では３５０℃以上（実施例では４００℃以上）の高温での過時効処理が必須であるので、この過時効処理により不可避的に発生する材料の引張強度の低下を補償するため、強化元素であるＣを多量に添加しなければならない。
【０００５】
自動車用鋼板は、ほとんどの場合がプレス成形などで成形後スポット溶接により組み立てられるが、鋼中Ｃ量が多いとスポット溶接部の靭性が劣化し、接合強度が低下するため、Ｃ含有量の低減が求められていた。さらに、上記した製品材質特性における問題点に加えて製造性の観点からも問題があった。すなわち、過時効処理温度が高いほど、製造におけるエネルギーコストが高く、また生産性が低下するため、過時効処理温度の低下が求められていた。
【０００６】
次に、組織微細化による特性向上に関する従来知見について説明する。
特許文献４には、Ｎｂ、Ｖ、Ｔｉの元素の１種または２種以上を添加すると、これが結晶粒を微細化させる効果があり、伸びおよび伸びフランジ成形性が向上することが開示されている。
【０００７】
しかし、特許文献４の鋼において、Ｎｂ、Ｔｉ、Ｖなどの元素の添加は、合金コストの上昇および熱間圧延などの製造性を劣化させ、またＮｂＣ、ＶＣなどの炭化物を生成し、伸びを劣化させる。このため、これらの元素はできるだけ添加しないことが望ましい。
【０００８】
【特許文献１】
特開２００１−２２６７４１公報（第３頁の段落０００８，第５頁の段落００２４）
【０００９】
【特許文献２】
特開２００１−２２０６４７公報（第３頁の段落０００８，第５頁の段落００２５）
【００１０】
【特許文献３】
特公平７−５９７２６公報（第４頁の右上欄）
【００１１】
【特許文献４】
特開平１１−３５００３８公報（第３頁の段落００１３）
【００１２】
【発明が解決しようとする課題】
本発明は、上記の欠点を改善し、ＴＳ×（Ｅｌ×λ）１／２の値が３００００以上を示す、優れた伸びおよび伸びフランジ性を有する二相型高張力鋼板およびその製造方法を提供することを目的とする。
【００１３】
【課題を解決するための手段】
本発明者らは、特許文献１，２の実施例のデータに基いて鋼の製造を試みてみたが、同文献に記載されているＴＳ×Ｅｌ１９０００以上、ＴＳ×λ７４０００以上の高張力鋼を得ることはできなかった。もともと特許文献１，２の鋼の金属組織はベイナイトを主相とするものであり、フェライト・マルテンサイトの二相組織を対象とするものではなく、これにより伸びおよび伸びフランジ性に優れた超高張力鋼板が提供されるものではないという知見を得た。
【００１４】
また、特許文献３の方法では３５０℃以上（実施例では４００℃以上）の高温での過時効処理が必須であるので、この過時効処理により不可避的に発生する材料の引張強度の低下を補償するため、強化元素であるＣを多量に添加しなければならない。
【００１５】
本発明者らは、かかる問題を解決するために鋭意研究した結果、伸びおよび伸びフランジ性の両方に優れた鋼板およびその製造方法を発明するに至ったものであり、マルテンサイトとフェライトの平均結晶粒をともに極めて微細均一化し、さらにそれぞれの体積率を適正値とすることにより、伸び、溶接性などの諸特性を劣化させることなく、伸びフランジ性を向上させることができることを見出した。この効果は、当該組織を実現することで、伸びフランジ加工で問題となるブランキングにおける素材の端面の劣化を抑制できたためと考えられる。当該鋼板の製造方法として、熱間圧延後、またはさらに冷間圧延後、適正にフェライトとマルテンサイトの２相組織化された鋼板を、さらにフェライト、オーステナイトの２相温度域で均熱保持後焼入れすることで、上記の目標とする金属組織が達成できることを見出した。
【００１６】
本発明の要旨は次のとおりである。
【００１７】
（１）質量％で、Ｃ：０．０３〜０．２０％、Ｓｉ：２％以下、Ｍｎ：０．５〜３％、Ｐ：０．１０％以下、Ｓ：０．０１％以下、Ｓｏｌ．Ａｌ：０．０１〜０．１％、Ｎ：０．００５％以下、Ｃｒ：１％以下、Ｍｏ：１％以下を含有し、残部が鉄および不可避的不純物からなり、マルテンサイトの平均結晶粒径が２μｍ以下、フェライトの平均結晶粒径が２μｍ以下であり、マルテンサイトの体積率が２０％以上６０％未満であることを特徴とする伸びおよび伸びフランジ性に優れた二相型高張力鋼板。
【００１８】
（２）上記成分組成の鋼を溶製し、これを熱間圧延後、Ａｅ１点以上Ａｅ３点以下の温度で１０秒以上保持し、Ａｒ１点以上から３００℃までを、冷却速度１００℃／秒以上で急冷する熱処理を少なくとも１回施し、さらにＡｅ１点以上Ａｅ３点以下の温度域で１０秒以上保持し、Ａｒ１点以上から３００℃までを、冷却速度１００℃／秒以上で急冷し、マルテンサイトの平均結晶粒径を２μｍ以下、フェライトの平均結晶粒径を２μｍ以下とし、マルテンサイトの体積率が２０％以上６０％未満の組織とすることを特徴とする、伸びおよび伸びフランジ性に優れた二相型高張力鋼板の製造方法。
【００１９】
（３）上記成分組成の鋼を溶製し、これを熱間圧延し、さらに冷間圧延した後に、Ａｅ１点以上Ａｅ３点以下の温度で１０秒以上保持し、Ａｒ１点以上から３００℃までを、冷却速度１００℃／秒以上で急冷する熱処理を少なくとも１回施し、さらにＡｅ１点以上Ａｅ３点以下の温度域で１０秒以上保持し、Ａｒ１点以上から３００℃までを、冷却速度１００℃／秒以上で急冷し、マルテンサイトの平均結晶粒径を２μｍ以下、フェライトの平均結晶粒径を２μｍ以下とし、マルテンサイトの体積率が２０％以上６０％未満の組織とすることを特徴とする、伸びおよび伸びフランジ性に優れた二相型高張力鋼板の製造方法。
【００２０】
ちなみに、特許文献４の組成の鋼において、単にＮｂ、Ｔｉ、Ｖなどの元素を添加しただけでは、本発明が伸びおよび伸びフランジ性を向上させる方法として見出した「フェライト粒径２μｍ以下、マルテンサイト粒径２μｍ以下」の微細組織は得られない。そればかりか、これらＮｂ、Ｔｉ、Ｖの添加は、合金コストの上昇および熱間圧延などの製造性を劣化させ、またＮｂＣ、ＶＣなどの炭化物を生成し、伸びを劣化させるため、できるだけ添加しないことが望ましい。また、特許文献４には本発明で見出された組織制御に関する定量的な臨界条件は示されていない。
【００２１】
【発明の実施の形態】
以下、本発明の好ましい実施の形態と各限定理由について説明する。
【００２２】
まず、本発明における鋼の成分組成の限定理由は以下の通りである。
【００２３】
１）Ｃ：０．０３〜０．２０％
Ｃは焼入れ組織のマルテンサイトを強化するために重要な元素である。Ｃ量が０．０３％未満では強度上昇の効果が不十分となる。一方、Ｃ量が０．２０％を超えると、良好な溶接性が得られないため、上限を０．２０％とした。
【００２４】
２）Ｍｎ：０．５〜３％
Ｍｎはフェライト生成を抑制するために重要な元素である。０．５％未満ではその効果が十分でなく、３％を超えると連続鋳造工程でスラブ割れが発生するため、Ｍｎは０．５〜３％とする。
【００２５】
３）Ｓｉ：２％以下
Ｓｉは、固溶強化元素であって、高強度で高伸びの鋼板を得るために有効な元素である。２％を超えると鋼板表面にＳｉ酸化物を多量に形成し、化成処理性を劣化させるため２％以下とする。
【００２６】
４）Ｐ：０．１％以下、Ｓ：０．０１％以下
Ｐ、Ｓは、本発明鋼中では不純物であり、鋼板の加工性を考慮した場合、低いほうが好ましく、このためＰは０．１％以下、Ｓは０．０１％以下とした。
【００２７】
５）Ｓｏｌ．Ａｌ：０．０１〜０．１％
Ａｌは脱酸材として使用されるが、０．０１％未満では十分な脱酸効果が得られず、０．１％以上ではＡｌ添加の効果が飽和し不経済となる。以上の理由からＳｏｌ．Ａｌは０．０１〜０．１％の範囲に規定する。
【００２８】
６）Ｎ：０．００５％以下
Ｎは粗鋼中に含有される不純物であり、素材鋼板の成形性を劣化させるので、可能な限り製鋼工程で除去、低減することが望ましい。しかしながら、Ｎを必要以上に低減すると精錬コストが上昇するので、実質的に無害となる０．００５％以下とする。
【００２９】
７）Ｃｒ：１．０％以下
Ｃｒは鋼板の高強度化のため、必要に応じて添加される。１％以下の含有量では本発明の効果を損なわず、耐食性が改善される等好ましい場合もある。
【００３０】
８）Ｍｏ：１．０％以下
Ｍｏは析出強化元素であるが、多すぎると延性の低下をもたらし、また、価格も高価であるので、その上限は１．０％とする。
【００３１】
９）その他の添加成分
Ｎｂ、Ｔｉ、Ｖ、Ｚｒ、Ｂなどの炭窒化物生成元素は、強度調整などを目的として鋼の特性および製造性を劣化させない範囲で微量含有していてもよい。
【００３２】
次に、組織の限定理由について説明する。
【００３３】
１０）マルテンサイト平均結晶粒径が２μｍ以下、
フェライト平均結晶粒径が２μｍ以下、
マルテンサイト体積率が２０％以上６０％未満、
本発明における鋼はフェライトとマルテンサイトの二相組織であり、それぞれの平均結晶粒径を２μｍ以下とする。これにより、ブランキング加工時、伸びフランジ加工時において、フェライトとマルテンサイト界面および介在物近傍でのボイドの発生および連結が抑制され、伸びおよび伸びフランジ性が著しく向上する。
【００３４】
マルテンサイト体積率が２０％未満ではフェライトが多すぎて組織の微細化が達成できない。また、高張力鋼板として十分な強度が得られない。一方、マルテンサイト体積率が６０％以上となるとマルテンサイト主体の組織となり、微細な組織でなくなる。また、伸びが不十分となる。このような理由から、本発明ではマルテンサイト体積率を２０％以上６０％未満の範囲とした。
【００３５】
次に製造条件の限定理由について説明する。
スラブは連続鋳造または造塊で溶製する。スラブを冷却後再加熱するか、そのまま熱間圧延を行う。熱間圧延における最終圧延温度は伸びおよび伸びフランジ性を向上させるためＡｒ３点以上が望ましい。Ａｒ３点より低い最終圧延温度では、最終圧延の段階で二相組織となるためフェライト粒の著しい粗大化が起こり、冷延、焼鈍を行っても加工性の良い鋼板が得られない。熱延板は冷却後巻き取る。巻き取り温度は伸びおよび伸びフランジ性を向上させるため６２０℃以下が望ましい。
【００３６】
さらに、これを冷間圧延し、所望の板厚としてもよい。このときの冷間圧延率は伸びおよび伸びフランジ性の向上のため５０％以上が望ましい。
【００３７】
次いで、Ａｅ１点以上Ａｅ３点以下に、好ましくはＡｅ３点−５０℃以上Ａｅ３点−１０℃以下の温度域に加熱し、１０秒以上保持した後、３００℃以下までを冷却速度１００℃／秒以上で急冷する。加熱温度がＡｅ１点未満の温度では、高温保持中にオーステナイト相が得られないため、急冷後にマルテンサイトが得られず、高強度が達成できない。Ａｅ３点を超える温度では、オーステナイト単相化し、組織が粗大化するため伸びおよび伸びフランジ性が劣化する。保持時間が１０秒未満の場合には、未溶解炭化物が存在する可能性が高くなり、オーステナイトの存在量が少なくなるため、１０秒以上とする。
【００３８】
３００℃までの冷却速度が１００℃／秒未満では、マルテンサイト変態が起こらず、高張力を得るには合金添加量を多くしなければならない。この、Ａｅ１点以上Ａｅ３点以下に、好ましくはＡｅ３点−５０℃以上Ａｅ３点−１０℃以下の温度域に加熱し、１０秒以上保持した後、３００℃以下までを冷却速度１００℃／秒以上で急冷する熱処理を１回以上好ましくは２回以上行う。
【００３９】
さらに、Ａｅ１点以上Ａｅ３点以下に加熱し、１０秒以上保持した後、Ａｒ１点以上の急冷開始温度から３００℃まで冷却速度１００℃／秒以上で急冷する。冷却速度１００℃／秒未満では、マルテンサイト変態が起こらず、高張力を得るには合金添加量を多くしなければならないため、１００℃／秒以上とする必要がある。保持温度がＡｅ３点を超えるとオーステナイト単相化し、組織が粗大化するため伸びおよび伸びフランジ性が劣化する。
【００４０】
Ａｒ１点以上の急冷開始温度までの冷却速度を５０℃／秒以下にすると、マルテンサイト相の分布状態を均一にすることができるので、５０℃／秒以下の徐冷とすることが望ましい。急冷開始温度がＡｒ１点未満ではマルテンサイトが得られず、高強度が達成できない。さらに、１５０〜４２５℃の温度範囲で焼戻し処理を行ってもよい。焼戻し処理により、マルテンサイト相が軟化し、伸びフランジ性はさらに向上する。
【００４１】
（実施例１）
表１に示す成分組成を有する鋼を溶製し、鋳造されたスラブを熱間圧延、冷間圧延して板厚１．２ｍｍの鋼板とした。その後、それぞれの鋼について、７８０〜８５０℃で１００秒保持後、そのまま水中に焼入れた。この熱処理（以後前処理と呼ぶ）をサンプルによって０〜２回繰返し、マルテンサイトとフェライトの粒径を変化させた。冷却速度は約２０００℃／秒であった。ついで、７８０〜８５０℃で５分保持し、急冷開始温度（６００〜７４０℃）まで５０℃／秒以下の冷却速度で徐冷した後、水焼入れを行った。その後、３００℃で焼戻し処理を１５分行った。フェライトとマルテンサイトの平均結晶粒径およびマルテンサイトの体積率を表１に記載した。平均結晶粒径は、線分法により求めた。製造された鋼板について引張試験はＪＩＳ  Ｚ２２４１に準拠し、一方伸びフランジ性は日本鉄鋼連盟規格ＪＦＳＴ１００１−１９９６に準拠し実施した。表２に鋼板の機械的性質およびＴＳ×（Ｅｌ×λ）１／２値を示す。
【００４２】
【表１】
2004232022.tif 000002
【表２】
2004232022.tif 000003
【００４３】
比較例Ａは、マルテンサイト体積率が低く、またフェライトの平均結晶粒径が大きいため、伸びフランジ性が悪い。
【００４４】
比較例Ｄ、Ｊは、マルテンサイトまたは両相の平均結晶粒径が大きいため、伸びフランジ性が優れない。比較例Ｇはマルテンサイト体積率が高すぎるため、伸びが劣る。
【００４５】
比較例Ｌは、Ｃ濃度が高く、強度が高過ぎ、伸びが劣る。また、スポット溶接性が優れない。比較例ＭはＭｎ濃度が低く、フェライトの平均結晶粒径が大きく、組織が粗いため、伸び特性は優れるが、伸びフランジ性が悪い。
【００４６】
（実施例２）
表１の実施例鋼Ｅについて、実施例１と同様に板厚１．２ｍｍの鋼版とした。この鋼板を表３に示す温度条件で熱処理を実施した。Ｔ１は前処理温度、ｎは前処理の回数、Ｔ２は焼鈍温度、Ｔｑは急冷開始温度、Ｔｔは焼戻し温度を示す。実施例１と同様に前処理での保持時間は１００秒とし、焼鈍温度Ｔ２での保持時間は５分とした。供試材の機械的性質を表４に示す。
【００４７】
【表３】
2004232022.tif 000004
【表４】
2004232022.tif 000005
【００４８】
比較例鋼Ｅ３は前処理温度がＡｅ３点以上であり、フェライト粒が針状に析出しており、このため伸びフランジ性が低下した。比較例Ｅ５、Ｅ７は焼鈍温度がＡｅ３点以上であり、粗大なマルテンサイトが存在したため、伸びフランジ性が劣化した。比較例Ｅ９〜Ｅ１１は、本発明の特徴である繰返し焼入れ処理を行っておらず、組織が微細化していないため、伸びフランジ性が劣る。
【００４９】
【発明の効果】
本発明によれば、フェライト・マルテンサイトの二相型高張力鋼板の伸びおよび伸びフランジ性を大幅に向上させることができ、従来高強度鋼板の適用が困難であった難成形の部材にも適用を拡大することができ、自動車の軽量化、安全性向上などに対し、極めて有益である。